본 발명 의 방법 은 추가 로 외장 형성 된 연속 유리 다중 필라멘트 가닥 을 ( 반 ) 완성 물품 으로 추가 가공 하 기 에 적합 한 , 바람직 한 길이 의 긴 섬유 펠릿 또는 과립 으로 절단 또는 세절 하 는 단계 를 포함 할 수 있 다 . 당업 계 에 공지 된 임의 의 적합 한 방법 , 예컨대 문헌 EP 0994978 B 1 에 언급 된 장치 의 사용 은 본 발명 에 사용 할 수 있 다 . 펠릿 또는 과립 에서 유리 섬유 의 길이 는 보통 펠릿 또는 과립 길이 와 거의 동일 하 고 , 2 내지 50 mm 범위 , 바람직 하 게 는 5 내지 30 mm 범위 , 더욱 바람직 하 게 는 6 내지 20 mm 범위 , 가장 바람직 하 게 는 10 내지 15 mm 범위 일 수 있 다 . 본 발명 에 따른 방법 에 의해 수득 되 는 펠릿 또는 과립 에서 유리 섬유 의 함량 은 원 하 는 성질 과 최종 용도 에 따라서 , 조성물 의 총 질량 을 기준 으로 5 내지 90 질량 % 범위 , 바람직 하 게 는 20 내지 65 질량 % 범위 일 수 있 다 .